(57)【要約】      （修正有）【課題】化粧層の表面に透明樹脂板層を設けることで意匠性に優れた化粧材を提供する。【解決手段】ＰＥＴ樹脂板１、アクリル板等の透明樹脂材にウレタン系接着剤２を介して化粧紙３を接着した後、化粧紙の裏面に、不飽和ポリエステル、スチレンやメチルメタクリレート等のモノマー、重合禁止剤、硬化剤を含む樹脂液５を塗布して塗布面をフィルムで被覆し、ローラーで樹脂液を均一に押し広げ、樹脂の硬化後、ＰＥＴフィルム６を剥し、化粧層の表面に透明層を持つ化粧板。不飽和ポリエステル１００重量部に対する重合性モノマーの配合割合は２５〜２５０重量部とする。【選択図】図１
0003137370.tif 000002
【実用新案登録請求の範囲】
【請求項１】
透明樹脂材に接着剤を介して化粧紙が接着され、該化粧紙の裏面に不飽和ポリエステル樹脂を主な成分とする樹脂液が塗布され、次いで該樹脂液がフィルムで被覆され、樹脂が硬化した後には該フィルムが除去されてなる化粧材。
【考案の詳細な説明】
【技術分野】
【０００１】
本考案は表面に透明層を有する化粧材に関するものである。
【背景技術】
【０００２】
これまでより、住宅内装用に用いられている化粧板としてメラミン化粧板、ポリエステル化粧合板、ジアリルフタレート樹脂化粧板等が知られている。
【特許文献１】特開２００６−１４２６３６号公報
【特許文献２】特開平６−３１８８６号公報
【特許文献３】特開平５−４３０５号公報
【考案の開示】
【考案が解決しようとする課題】
【０００３】
しかしながら、表面の透明層が薄くその意匠は深みにかけるものであった。
【課題を解決するための手段】
【０００４】
本考案は透明樹脂材に接着剤を介して化粧紙が接着され、該化粧紙の裏面に不飽和ポリエステル樹脂を主な成分とする樹脂液が塗布され、該樹脂液がフィルムで被覆され、樹脂が硬化した後には該フィルムが除去されてなる化粧材である。
【考案の効果】
【０００５】
本考案によれば、化粧層の表面に透明樹脂板層を設けることで意匠性に優れた化粧材となる。
【考案を実施するための最良の形態】
【０００６】
ＰＥＴ、アクリル、ポリカーボネートなどの透明樹脂材に化粧紙を接着するための接着剤は特に制約はなく、例えばウレタン樹脂、エポキシ樹脂、不飽和ポリエステル樹脂等が挙げられ、フローコーター、ロールコーター、ハケなどで塗布すればよい。塗布方法については特に制約はない。
【０００７】
化粧紙の裏面に塗布される樹脂液は不飽和ポリエステルに、重合性モノマー、硬化剤、重合禁止剤、紫外線吸収剤、及び必要に応じて硬化促進剤、着色用の顔料などを加えた粘稠な樹脂液で、粘度は０．１〜１Pa・s／２５℃程度であれば良い。重合性モノマーとしては、例えば芳香族ビニル系モノマー、（メタ）アクリル系モノマーなどが挙げられる。
【０００８】
不飽和ポリエステル１００重量部に対する重合性モノマーの配合割合は２５〜２５０重量部とするのが好ましく、下限に満たないと樹脂粘度が高くなり、樹脂が化粧紙に浸透せず、紙間強度が得られない。上限を超えると樹脂の硬化性が悪くなる為、耐煮沸性や透明板との密着性に劣る。
【０００９】
不飽和ポリエステルは不飽和二塩基酸及び／又はその酸無水物と必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させたものが用いられる。
【００１０】
不飽和二塩基酸及びその酸無水物としては、マレイン酸、フマル酸、イタコン酸、無水マレイン酸などが挙げられ、単独で用いても２種以上を併用しても良い。不飽和二塩基酸及びその酸無水物は、酸成分中５０〜１００ｍｏｌ％使用されることが好ましく、特に６０〜１００ｍｏｌ％使用されることが好ましい。
【００１１】
必要に応じて用いられるその他の飽和酸及び／又はその酸無水物としては、無水フタル酸、フタル酸、イソフタル酸、テレフタル酸、テトラヒドロ無水フタル酸、ヘキサヒドロ無水フタル酸、ヘキサヒドロフタル酸、テトラヒドロ無水フタル酸、テトラヒドロフタル酸、アジピン酸、セバチン酸などの飽和二塩基酸などが挙げられ、これらは単独で用いても２種以上を併用してもよい。飽和酸の配合量は、酸成分中０〜５０ｍｏｌ％、好ましくは０〜４０ｍｏｌ％の範囲とされる。
【００１２】
多価アルコールとしては、エチレングリコール、ジエチレングリコール、プロピレングリコール、ジプロピレングリコール、１，３―ブタンジオール、１，４―ブタンジオール、２，３―ブタンジオール、１，５―ペンタジオール、１，６―ヘキサンジオール、トリエチレングリコール、ネオペンチルグリコールなどの二価アルコール、グリセリン、トリメチロールプロパンなどの三価アルコール、ペンタエリスリトールなどの四価アルコールなどが挙げられる。これらは単独で用いても２種以上を併用しても良い。配合量は全酸成分１００に対して１００〜１１０ｍｏｌの範囲が良い。
【００１３】
芳香族ビニル系モノマーとはエチレン性不飽和結合を有する芳香族モノマーを示し、例えば、スチレン、ビニルトルエン、α−メチルスチレン、４−メチルスチレン、３−メチルスチレン、４−エチルスチレン、３，４−ジメチルスチレン、３−t−ブチルスチレン、２−ビニルナフタレン、ジアリルフタレ−トが挙げられる。好ましいモノマーはスチレンであり、ジアリルフタレートモノマーを採択した場合は低温での反応速度が遅いので避けた方が生産上都合が良い。
【００１４】
（メタ）アクリル系モノマーとは、化１で表される（メタ）アクリル酸及び（メタ）アクリレートの中から選択されるモノマーである。（以下、（メタ）アクリレートと記す場合、アクリレート及びメタクリレートの双方を含むことを意味するものとする。）
【００１５】
【化１】
0003137370.tif 000003
【００１６】
（式中Ｒ１は水素またはメチル基、Ｒ２は水素、またはヒドロキシ基を有してもよいアルキル基を表す。アルキル基は直鎖または分岐鎖を有していてもよい）
化１の構造のアクリル系モノマーとしては、アクリル酸、アクリレートが挙げられ、アクリレートとしては、メチルアクリレート、エチルアクリレート、ｎ−プロピルアクリレート、イソプロピルアクリレート、ｎ−ブチルアクリレート、ｓｅｃ−ブチルアクリレート、t-ブチルアクリレート、ヘキシルアクリレート、２−エチルヘキシルアクリレート、イソオクチルアクリレート、３，３，５−トリメチルヘキシルアクリレート、ノニルアクリレート、イソデシルアクリレート、ラウリルアクリレート、オクタデシルアクリレート、シクロヘキシルアクリレート、フェニルアクリレート、メトキシメチルアクリレート、メトキシエチルアクリレート、エトキシメチルアクリレートおよびエトキシエチルアクリレートなどが挙げられる。
【００１７】
化１の構造のメタクリル系モノマーとしては、メタクリル酸、メタクリレートが挙げられメタクリレートとしては、例えば、メチルメタクリレート、エチルメタクリレート、２，２，２−トリフルオロエチルメタクリレート、ｎ−プロピルメタクリレート、イソプロピルメタクリレート、ｎ−ブチルメタクリレート、sec-ブチルメタクリレート、 t-ブチルメタクリレート、ｎ−アミルメタクリレート、ｉ−アミルメタクリレート、ｎ−ヘキシルメタクリレート、２−エチルヘキシルメタクリレート、シクロヘキシルメタクリレート、オクチルメタクリレート、イソオクチルメタクリレート、ノニルメタクリレート、デシルメタクリレート、ラウリルメタクリレート、ステアリルメタクリレート、フェニルメタクリレート、ベンジルメタクリレートなどが挙げられる。
【００１８】
化１の構造で水酸基を含有する（メタ）アクリレートとしては、２−ヒドロキシエチル（メタ）アクリレート、２−ヒドロキシプロピル（メタ）アクリレート、３−ヒドロキシブチル（メタ）アクリレート、３−ヒドロキシプロピル（メタ）アクリレート、３−クロロ−２−ヒドロキシブチル（メタ）アクリレート、４−ヒドロキシブチル（メタ）アクリレート、５−ヒドロキシペンチル（メタ）アクリレート、６−ヒドロキシヘキシル（メタ）アクリレート、カプロラクトン変性ヒドロキシエチル（メタ）アクリレートなどが挙げられる。
【００１９】
これらは１種または２種以上を用いることができる。これらの中で、臭気や作業性の点で、（メタ）アクリルモノマーの沸点が１００℃以上のものが好ましく、とりわけ好ましい（メタ）アクリル系モノマーはメチルメタクリレートである。
【００２０】
実施例１
厚さ２ｍｍの透明ＰＥＴ樹脂板（ＥＰＧ１００, 筒中プラスチック工業株式会社、商品名）にウレタン樹脂接着剤（タケラックＡ−３１０(三井化学ポリウレタン株式会社製、商品名)１００部に対しタケネートＡ−１０(三井化学ポリウレタン株式会社製、商品名)を１０部添加し、重量％で３０％になるまで酢酸エチルで希釈したものを塗布量１５ｇ／ｍ２（ＤＲＹ）で塗布し、７０℃の乾燥機で２０秒間乾燥させた。このＰＥＴ樹脂板と坪量８０ｇ／ｍ２の化粧紙を、化粧面が透明板と接するようにドライラミネートした。その後、化粧紙の裏面に下記組成の不飽和ポリエステル樹脂（Ａ）を主な成分とする樹脂液（ａ）を流し、ＰＥＴフィルムを被せた後、ローラーで樹脂液を均一に押し広げた。樹脂の硬化後、ＰＥＴフィルムを剥し、化粧層の表面に透明層を持つ化粧板を得た。
【００２１】
不飽和ポリエステル樹脂（Ａ）
不飽和ポリエステル                                    ８０重量部
（フマル酸，無水フタル酸−エチレングリコール，プロピレングリコール系）
スチレン                                              １４重量部
メチルメタクリレート                                    ６重量部
重合禁止剤
（t−ブチルカテコール）                          ２００ｐｐｍ
樹脂液（ａ）
不飽和ポリエステル樹脂（Ａ）                        １００重量部
硬化剤
（メチルエチルケトンパーオキサイド）                  １重量部
硬化促進剤
ナフテン酸コバルト６％溶液                        ０．２重量部
Ｎ−ピロリジノアセトアセトアミド                  ０．４重量部
【００２２】
実施例２
実施例１において不飽和ポリエステル樹脂（A）の配合を以下のようにした以外は同様に実施した。  
不飽和ポリエステル                                    ６５重量部
（フマル酸，無水フタル酸−エチレングリコール，プロピレングリコール系）
スチレン                                              ２４重量部
メチルメタクリレート                                  １１重量部
重合禁止剤
（t−ブチルカテコール）                          ２００ｐｐｍ
【００２３】
実施例３
実施例１において不飽和ポリエステル樹脂（A）の配合を以下のようにした以外は同様に実施した。
不飽和ポリエステル                                    ３０重量部
（フマル酸，無水フタル酸−エチレングリコール，プロピレングリコール系）
スチレン                                              ４８重量部
メチルメタクリレート                                  ２２重量部
重合禁止剤
（t−ブチルカテコール）                          ２００ｐｐｍ
【００２４】
実施例４
実施例２において、透明樹脂材に厚さ２ｍｍのアクリル板（スミペックスWT―０２７／住友化学株式会社製、商品名）を用いた以外は同様に実施した。
【００２５】
比較例１
実施例１において不飽和ポリエステル樹脂（A）の配合を以下のようにした以外は同様に実施した。
不飽和ポリエステル                                    ８５重量部
（フマル酸，無水フタル酸−エチレングリコール，プロピレングリコール系）
スチレン                                              １０重量部
メチルメタクリレート                                    ５重量部
重合禁止剤
（t−ブチルカテコール）                          ２００ｐｐｍ
【００２６】
比較例２
実施例１において不飽和ポリエステル樹脂（A）の配合を以下のようにした以外は同様に実施した。
不飽和ポリエステル                                    ２５重量部
（フマル酸，無水フタル酸−エチレングリコール，プロピレングリコール系）
スチレン                                              ５０重量部
メチルメタクリレート                                  ２５重量部
重合禁止剤
（t−ブチルカテコール）                          ２００ｐｐｍ
【００２７】
比較例３
厚さ２ｍｍの透明ＰＥＴ樹脂板（商品名ＥＰＧ１００，  筒中プラスチック工業株式会社）にウレタン樹脂接着剤（タケラックＡ−３１０（三井化学ポリウレタン製株式会社製、商品名）１００部に対しタケネートＡ−１０（三井化学ポリウレタン製株式会社製、商品名）を１０部添加し、重量％で３０％になるまで酢酸エチルで希釈したもの）を塗布量１５ｇ／ｍ２（ＤＲＹ）で塗布し、７０℃の乾燥機で２０秒間乾燥させた。このＰＥＴ樹脂板と坪量８０ｇ／ｍ２の化粧紙を、化粧面が透明板と接するようにドライラミネートし、化粧層の表面に透明層を持つ化粧板を得た。
【００２８】
評価結果を表１に示す。
0003137370.tif 000004
【００２９】
評価方法は以下の通りとした。
外観；化粧板の意匠面に気泡の混入等の外観異常がないか観察した。
クロスカット；透明樹脂板層と化粧紙層の密着性をＪＩＳ  Ｋ  ５６００−５−６（塗料一般試験方法  付着性(クロスカット法)に基づいて評価した(化粧板裏面にて評価実施)。
耐煮沸性；ＪＩＳ  Ｋ  ６９０２；１９９８（熱硬化性樹脂高圧化粧板試験方法）に基づいて測定した。
切削後の毛羽立ち；ハンドトリマーにより化粧板の切削を行い、切削後の化粧紙層の毛羽立ちを観察した。毛羽立ちのないものを○、やや毛羽立ちのあるものを△、毛羽立ちのあるものを×とした。
【図面の簡単な説明】
【００３０】
【図１】実施例１の化粧材の製造方法を示す断面図。
【図２】実施例１の化粧材の構成断面図。
【符号の説明】
【００３１】
１  ＰＥＴ板
２  ウレタン接着剤
３  化粧紙
５  樹脂液
６  ＰＥＴフィルム
７  樹脂硬化層
９  化粧材
【図１】
0003137370.tif 000005
【図２】
0003137370.tif 000006